(57)【要約】【課題】封止材のガスバリア特性を良好とすることができる無機化合物の製造方法を提供する。【解決手段】層状構造を有する層状無機化合物を溶媒に添加し、溶媒を撹拌して層を剥離させる剥離工程と、剥離工程により得られた、層が剥離された無機化合物が含まれる剥離溶媒を真空凍結乾燥させるフリーズドライ工程と、フリーズドライ工程により得られた、層が剥離された無機化合物を焼成する焼成工程とを有する。剥離工程において、疎水部の両末端にアミノ基又はアミド基を有するラジカル重合性ビニルモノマーをイオン化したポリマーブロックからなる親水部が結合した両親媒性ポリマーを溶媒に添加しておくことを特徴とする。【選択図】図１
2019014609.tif 000002
【特許請求の範囲】
【請求項１】
アミノ基又はアミド基を有するラジカル重合性ビニルモノマーをイオン化したポリマーブロックからなる親水部が疎水ブロックの両末端に結合した両親媒性ポリマーと、層状無機化合物と、を溶媒に添加し、前記溶媒を撹拌して層を剥離させる剥離工程と、
前記剥離工程により得られた、層が剥離された無機化合物が含まれる剥離溶媒を真空凍結乾燥させるフリーズドライ工程と、
前記フリーズドライ工程により得られた、層が剥離された無機化合物を焼成する焼成工程と、
を有することを特徴とする無機化合物の製造方法。
【請求項２】
前記剥離溶媒を、フリーズドライ工程の前に冷凍させる予備冷凍工程をさらに有することを特徴とする請求項１記載の無機化合物の製造方法。
【請求項３】
前記層状無機化合物が、ベントナイトであることを特徴とする請求項１又は２記載の無機化合物の製造方法。
【請求項４】
請求項１〜３いずれか一項記載の無機化合物と、エラストマーとを混練して、固相組成物を生成する混練工程と、
前記固相組成物を加圧成形して、加硫化物を生成する加硫工程と、
を有することを特徴とする封止材の製造方法。
【発明の詳細な説明】
【技術分野】
【０００１】
本発明は、無機化合物の製造方法、およびその無機化合物を用いた封止材の製造方法に係る。
【背景技術】
【０００２】
電解コンデンサは、一般に、アルミニウム等の弁作用金属からなる陽極箔と陰極箔とをセパレータを介在させて巻回して形成されたコンデンサ素子を有する。そして、このコンデンサ素子に駆動用電解液を含浸し、アルミニウム等からなる有底筒状の外装ケースに収納する。外装ケースの開口部には封止材が装着され、絞り加工により外装ケースを密封している。封止材は、ブチルゴム等の弾性ゴムを用いて形成されている。封止材は、電解コンデンサ内部の電解液が外部に蒸発揮散するのを防止するガスバリア特性を有する。このような封止材は、電解コンデンサ以外にも、キャパシタや電池等の蓄電デバイスにおいて使用されている。
【先行技術文献】
【特許文献】
【０００３】
【特許文献１】特開２００３−２８２３７３
【発明の概要】
【発明が解決しようとする課題】
【０００４】
近年、封止材として、ベントナイトを弾性ゴムに混ぜることで、封止材のガスバリア特性を向上させることが検討されている。ベントナイトは、凝灰岩などが風化してできた粘土であり、モンモリロナイトを主成分とする粘土鉱物である。また、ベントナイトは、層状構造を有する。そのため、ベントナイトは複数の層が凝集しており、弾性ゴム内で均一に分散させることが難しい。よって、ベントナイトを含む封止材のガスバリア特性が不十分となるおそれがあった。
【０００５】
本発明は、上記課題を解決するために提案されたものであり、その目的は、封止材のガスバリア特性を良好とすることができる無機化合物の製造方法および封止材の製造方法を提供することにある。
【課題を解決するための手段】
【０００６】
本発明者らは、層状無機化合物であるベントナイトについて、水に分散させた状態でフリーズドライ処理を行い、その後焼成処理を行うことでベントナイトの層構造が単層に剥離するという知見を得た。また、この剥離後のベントナイトをエラストマーに含有させることにより、ガスバリア特性が良好な封止材を作製できることを見出した。更に、アミノ基又はアミド基を有するラジカル重合性ビニルモノマーをイオン化したポリマーブロックからなる親水部が疎水ブロックの両末端に結合した両親媒性ポリマーを添加しておくと、剥離層の再凝集が良好に抑制されるという知見を得た。このメカニズムに限定されるものではないが、両親媒性ポリマーを介した層と層のイオン結合、層状無機化合物の各層の表面への両親媒性ポリマーの親水部のインターカレーション、及び両親媒性ポリマーの疎水部による無機化合物の層間距離の維持が生じているものと推測される。本発明者らは、これらの知見に基づき、本発明を完成するに至った。
【０００７】
すなわち、本発明に係る無機化合物の製造方法は、層状構造を有する層状無機化合物を溶媒に添加し、溶媒を撹拌して層を剥離させる剥離工程と、剥離工程により得られた、層が剥離された無機化合物が含まれる剥離溶媒を真空凍結乾燥させるフリーズドライ工程と、フリーズドライ工程により得られた、層が剥離された無機化合物を焼成する焼成工程と、を有することを特徴とする。そして、剥離工程において、疎水部の両末端にアミノ基又はアミド基を有するラジカル重合性ビニルモノマーをイオン化したポリマーブロックからなる親水部が結合した両親媒性ポリマーを溶媒に添加しておくことを特徴とする。ラジカル重合性ビニルモノマーは、ラジカル重合可能なエチレン性不飽和二重結合を分子内に１つ以上有する化合物であればよく、特に限定されない。
【０００８】
前記剥離溶媒を、フリーズドライ工程の前に冷凍させる予備冷凍工程をさらに有するようにしてもよい。前記層状無機化合物が、ベントナイトであるようにしてもよい。
【０００９】
この無機化合物と、エラストマーとを混練して、固相組成物を生成する混練工程と、前記固相組成物を加圧成形して、加硫化物を生成する加硫工程と、を有する封止材の製造方法も本発明の一態様である。
【発明の効果】
【００１０】
本発明によれば、封止材のガスバリア特性を良好とすることができる無機化合物の製造方法および封止材の製造方法を提供することができる。
【図面の簡単な説明】
【００１１】
【図１】モンモリロナイトの構造を説明するイメージ図であり、（ａ）は層状構造を有するモンモリロナイト、（ｂ）は層が剥離されたモンモリロナイトとアイオノマーを示し、（ｃ）はアイオノマー焼失後のモンモリロナイトの状態を示す。
【図２】モンモリロナイトについてＸＲＤ分析を行った結果を示すグラフである。
【図３】加硫化物についてＸＲＤ分析を行った結果を示すスペクトルである。
【図４】加硫化物について波長２００〜１５００ｎｍにおける光の透過率を測定した結果を示すスペクトルである。
【図５】加硫化物のＳＥＭ像（×２．００ｋ）である。
【図６】加硫化物のＴＥＭ像（×１０ｋ）である。
【図７】加硫化物についてエタノールの透過の度合いを測定した結果を示すグラフである。
【発明を実施するための形態】
【００１２】
［１．構成］
以下、本発明に係る無機化合物の製造方法の実施形態について詳細に説明する。まず、無機化合物の製造方法に用いられる、各材料について以下に説明する。
【００１３】
（無機化合物）
本実施形態の無機化合物は、層状構造を有する層状無機化合物において層が剥離されているものである。このような無機化合物は、層状無機化合物と両親媒性ポリマーを溶媒に分散させることで得られる。また、この溶液にフリーズドライ処理を施し、フリーズドライ処理の回収物に焼成処理を施すことで層が剥離された状態の無機化合物が固体として回収される。
【００１４】
（層状無機化合物）
層状無機化合物としては、天然粘土や合成粘土を用いる。天然粘土としては、ベントナイト、モンモリロナイト、バイデライト、ヘクトライト、サポナイト、スチブンサイト、ソーコナイト、ノントロナイト等があげられる。合成粘土としては、バーミキュライト、ハロイサイト、膨潤マイカ等が挙げられる。層状無機化合物としては、特に、ベントナイトを好適に用いることができる。
【００１５】
ベントナイトは、モンモリロナイト（以下、ＭＭＴと記載する場合もある）を主成分とする粘土鉱物である。また、ベントナイトは、石英、α-クリストバライト、オパールなどの珪酸鉱物を含む。このようなベントナイトは、長石、マイカ、ゼオライトなどの珪酸塩鉱物、カルサイト、ドロマイト、ジプサムなどの炭酸塩鉱物や硫酸塩鉱物、さらにパイライトなどの硫化鉱物を随伴する弱アルカリ性粘土岩の名称である。ベントナイトに含有する各鉱物を構成する元素は、地殻を構成する主要元素Ｓｉ，Ａｌ，Ｆｅ，Ｍｇ，Ｃａ，Ｎａ，Ｋ，Ｏ，Ｈ，Ｓ，Ｃからなっており、一般的な岩石の化学組成と類似している。
【００１６】
ベントナイトの主成分であるモンモリロナイトは、スメクタイトに分類される粘土鉱物である。スメクタイトは、層状ケイ酸塩鉱物の一種である。モンモリロナイトは、アルミナ八面体層が２つのケイ酸四面体層に挟まれるようにして積み重なった３層を単位層としている。単位層は、厚みが１ｎｍ程度、各辺の長さが１μｍ程度の板状の結晶体である。図１（ａ）に示す通り、モンモリロナイトは、単位層が空間を介して複数積層された状態で存在する。モンモリロナイトは、単位層表面の負電荷と層間の陽イオンが結合することで、複数の単位層が重なった状態で安定化している。
【００１７】
安定化状態において、モンモリロナイトの各層は平面が負電荷を帯び、側面が正電荷を帯びている。そのためモンモリロナイトを溶媒に分散させると、図１（ｂ）に示す通り、負電荷を有する平面と正電荷を有する側面とが引き合うことで層状構造が崩れて立体的な構造（カードハウス構造）を呈する。カードハウス構造において、層状無機化合物の各層は、他の層から剥離された状態となる。モンモリロナイトを分散させる溶媒としては、純水等の水が好ましい。モンモリロナイトの層間の陽イオンと水分子が水和し、層間距離が増大するからである。ただし、アルコールやアセトンのような有機溶媒を用いた場合も、層間の陽イオンと溶媒和することにより、層間距離を増大させることができる。
【００１８】
（両親媒性ポリマー）
本実施形態の両親媒性ポリマーは、疎水部と親水部を有し、疎水部の両端に親水部が結合している。疎水部は、例えばポリプロピレンやポリイソブチレンとすることができる。また、親水部としては、（メタ）アクリルアミド類を結合することができる。両親媒性ポリマーは、この親水部にイオン基が導入されているイオン性高分子、すなわちアイオノマーである。親水部は、疎水部の両端のそれぞれに、複数結合されている。そのため、イオン交換により、後述するように無機化合物の表面に付く部位が多い、という特性を有する。なお、両親媒性ポリマーについては、後述の調整方法にて詳述する。
【００１９】
（アイオノマー）
本発明に係るアイオノマーは、ＡＢＡ型トリブロック構造を有する。
【００２０】
Ａブロックは、アミノ基又はアミド基を有するラジカル重合性ビニルモノマーをイオン化したポリマーブロックである。このラジカル重合性ビニルモノマーは、ラジカル重合可能なエチレン性不飽和二重結合を分子内に１つ以上有する化合物であればよく、特に限定されない。ラジカル重合性ビニルモノマーとしては、例えば、（メタ）アクリル酸アミノエチル、（メタ）アクリル酸アミノプロピル、（メタ）アクリル酸メチルアミノエチル、（メタ）アクリル酸メチルアミノプロピル、（メタ）アクリル酸エチルアミノエチル、（メタ）アクリル酸エチルアミノプロピル、（メタ）アクリル酸ジメチルアミノエチル、（メタ）アクリル酸ジエチルアミノエチル、（メタ）アクリル酸ジメチルアミノプロピル、（メタ）アクリル酸ジエチルアミノプロピル、（メタ）アクリルアミド、メチル（メタ）アクリルアミド、エチル（メタ）アクリルアミド、ｎ−プロピル（メタ）アクリルアミド、ｉ−プロピル（メタ）アクリルアミド、ジメチル（メタ）アクリルアミド、Ｎ−（１，１−ジメチル−３−オキソブチル）アクリルアミド（ダイアセトンアクリルアミド）、ヒドロキシメチル（メタ）アクリルアミド、ヒドロキシエチル（メタ）アクリルアミド、ヒドロキシプロピル（メタ）アクリルアミド、メトキシメチル（メタ）アクリルアミド、エトキシメチル（メタ）アクリルアミド、メトキシエチル（メタ）アクリルアミド、エトキシエチル（メタ）アクリルアミド、Ｎ，Ｎ−ジエタノール（メタ）アクリルアミド、Ｎ−（２−（ポリエチレングリコール）エチル）（メタ）アクリルアミド、Ｎ，Ｎ−（２，２’−（ポリエチレングリコール）ジエチル）（メタ）アクリルアミド等の（メタ）アクリルアミド類、（メタ）アクリル酸が挙げられる。これらの他のラジカル重合性ビニルモノマーは、単独でも複数を組み合わせて用いてもよい。好ましくは、（メタ）アクリル酸、（メタ）アクリル酸メチル、（メタ）アクリル酸エチル、（メタ）アクリル酸ｎ−プロピル、（メタ）アクリル酸ｎ−ブチル、（メタ）アクリル酸ｔ−ブチル、ｉ−イソプロピル（メタ）アクリルアミドである。
【００２１】
Ａブロック中における、ラジカル重合性ビニルモノマーのポリマーブロックの含有量は、１〜９０質量％、特に１０〜５０質量％の範囲が好ましい。Ａブロックを構成するイオン性ポリマーの数平均分子量としては、特に制限はないが、好ましくは３００〜１０００００、特に５００〜５００００の範囲である。重量平均分子量としては、特に制限はないが、好ましくは５００〜１００００００、特に１０００〜５０００００の範囲である。
【００２２】
Ｂブロックは、オレフィン系（共）重合体ブロック、ジエン系（共）重合体ブロックからなる群から選択される非イオン性ポリマーブロックである。
【００２３】
オレフィン系（共）重合体は、好ましくは下記一般式１を構成単位とする。
（一般式１）
−（ＣＨ２−ＣＨＲ）−    ・・・（ｉ）
【００２４】
化学式１において、各Ｒは、Ｈ、−ＣＨ３、−Ｃ２Ｈ５、および−ＣＨ２ＣＨ（ＣＨ３）２からなる群から独立に選択される。すなわち、ポリエチレン（ＲがすべてＨ）、ポリプロピレン（Ｒがすべて−ＣＨ３）、ポリ１−ブテン（Ｒがすべて−Ｃ２Ｈ５）、エチレン・プロピレン共重合体（ＲがＨ又は−ＣＨ３）、プロピレン・１−ブテン共重合体（Ｒが、−ＣＨ３又は−Ｃ２Ｈ５）、エチレン・１−ブテン共重合体（ＲがＨ又は−Ｃ２Ｈ５）又はポリ４−メチル−１−ペンテン（Ｒがすべて−ＣＨ２ＣＨ（ＣＨ３）２）等が含まれる。また、オレフィン系（共）重合体は、ポリイソブチレンでもよい。なお、共重合体に関してはランダム共重合体およびブロック共重合体の両方を含む。好ましくは、ポリエチレン、ポリプロピレン、プロピレン・エチレン共重合体、エチレン・１−ブテン共重合体又はポリイソブチレンである。耐熱性の点で、エチレン・１−ブテン共重合体がさらに好ましい。一般式（１）で表される構成単位の繰り返し数は、特に制限はないが、通常１０〜３０００の整数である。Ｂブロックを構成するオレフィン系（共）重合体の数平均分子量としては、特に制限はないが、好ましくは３００〜１０００００、特に５００〜５００００の範囲である。重量平均分子量としては、特に制限はないが、好ましくは５００〜５０００００、特に１０００〜２０００００の範囲である。
【００２５】
ジエン系（共）重合体は、例えば、ジエン系モノマーの重合により得られる。ジエン系モノマーとしては、１,３−ブタジエン、イソプレン、１,３−ペンタジエン、１,３−ヘキサジエン、２,３−ジメチル−１,３−ブタジエン、２−エチル−１,３−ブタジエン、２−メチル−１,３−ペンタジエン、３−メチル−１,３−ペンタジエン、４−メチル−１,３−ペンタジエン及び２,４−ヘキサジエンが挙げられる。これらのジエン系モノマーは単独でも複数を組み合わせて用いてもよい。なお、共重合体に関してはランダム共重合体およびブロック共重合体の両方を含む。ジエン系モノマーとして、より好ましくは、１，３−ブタジエンである。Ｂブロックを構成するジエン系（共）重合体の数平均分子量としては、特に制限はないが、好ましくは３００〜１０００００、特に５００〜５００００の範囲である。重量平均分子量としては、特に制限はないが、好ましくは５００〜５０００００、特に１０００〜２０００００の範囲である。
【００２６】
本発明のアイオノマーの数平均分子量としては、特に制限はないが、好ましくは１０００〜１００００００、特に２０００〜１０００００の範囲である。重量平均分子量としては、特に制限はないが、好ましくは２０００〜５００００００、特に３０００〜５０００００の範囲である。
【００２７】
（アイオノマーの製造方法）
本発明に係るアイオノマーは、例えば、両末端ヒドロキシ基含有ポリオレフィンから両末端ハロゲン化ポリオレフィンを製造し、得られた両末端ハロゲン化ポリオレフィンとラジカル重合性ビニルモノマーとで原子移動ラジカル重合反応を行うことによりトリブロック共重合体を製造し、得られたトリブロック共重合体を加水分解した後、アンモニウムイオン又は有機アンモニウムイオンを導入することにより製造できる。
【００２８】
両親媒性ポリマーの一例として、以下の化１を示す。化１は、ポリイソブチレン（ＰＩＢ）の両端にポリN-(3-ジメチルアミノプロピル）メタクリルアミド（ＰＤＭＡ）が結合した両親媒性ポリマーを、ヨードメタンを用いてイオン化したものである。
【化１】
2019014609.tif 000003
【００２９】
以上のような両親媒性ポリマーを、層状無機化合物とともに純水等の溶媒に分散させることで、層状無機化合物のみを添加した場合と比較して層間距離がさらに増加される。両親媒性ポリマーの添加量は、層状無機化合物１に対して０．２〜１．２５とすることが好ましい。両親媒性ポリマーの添加量が０．２未満の場合、層状無機化合物中の金属イオンと、両親媒性ポリマーの用イオンとのイオン交換量が少なくなる。そのため、層状無機化合物の層間の剥離効果が認められない。また、両親媒性ポリマーの添加量が１．２５を超えて添加したとしても、交換できる金属イオンの量は一定であるため、層の剥離効果に変化は生じない。
【００３０】
両親媒性ポリマーと層状無機化合物を溶媒に添加し撹拌すると、図１（ａ）に示す通り、両親媒性ポリマーと層状無機化合物が溶媒中に分散する。図１（ｂ）に示した通り、層状無機化合物を溶媒に分散させると、層状無機化合物の層間距離が増大しカードハウス構造を形成する。この際、層状無機化合物の金属イオンと、両親媒性ポリマーの陽イオンがイオン交換する。そのため、図１（ｂ）に示す通り、層状無機化合物の各層に隣接するように両親媒性ポリマーが存在し、両親媒性ポリマーを介して層と層がイオン結合されている状態となる。すなわち、両親媒性ポリマーの親水部が、層状無機化合物の各層の表面にインターカレーションする。これにより、無機化合物の層間距離が増大して剥離され、さらに両親媒性ポリマーの疎水部によって、層が剥離した状態が維持又は拡大される。
【００３１】
両親媒性ポリマーと層が剥離された無機化合物が含まれる剥離溶液について、図１（ｃ）に示す通り、フリーズドライ処理を施すと、層状無機化合物の各層が固体として回収される。すなわち、層が剥離された無機化合物が回収される。フリーズドライ処理により得られた層が剥離された無機化合物については、焼成処理が施される。フリーズドライ処理により層が剥離された無機化合物であっても、再度水分が添加されると凝集体を形成する。焼成処理を施す両親媒性ポリマーが焼失するが、この焼成処理を施しておくと、無機化合物が吸湿等により凝集体を形成することが抑制される。以上のようにして、層状構造を有する層状無機化合物から、層が剥離された無機化合物が得られる。なお、フリーズドライ処理および焼成処理については、後ほど詳細に説明する。
【００３２】
このような無機化合物は、以下に示すエラストマーおよび架橋剤等と混合され、加圧成形されることで封止材を形成する。封止材とは、例えば固体電解コンデンサにおいて、コンデンサ素子や電解液等が収納された外装ケースの開口部に装着され、外装ケースを密閉する部材である。無機化合物をエラストマーと混合する場合、無機化合物の添加量は、エラストマー１００重量部に対して、０．０１〜１０重量部とすることが好ましい。
【００３３】
（エラストマー）
エラストマーとしては、未架橋ブチルゴムを用いることができる。未架橋ブチルゴムとしては、イソブチレンと少量のイソプレンとの共重合体ゴムを用いる。イソプレンの含有量は、例えば、ゴム全体の０．６〜２．５モル％程度である。他にも、塩素化ブチルゴム、臭素化ブチルゴムなどのブチルゴムや、エチレンプロピレンジエンゴム（ＥＰＤＭ）やフッ素ゴム（ＦＫＭ）、スチレンブタジエンゴム（ＳＢＲ）を用いることができる。
【００３４】
（架橋剤）
架橋剤としては、アルキルフェノールホルムアルデヒド樹脂を用いると良い。他にも、過酸化物、キノイド、およびイオウ等を架橋剤として用いることができる。過酸化物としては、例えば、ジクミルペルオキシド、１，１−ジ−（ｔ−ブチルペルオキシ）−３，３，５−トリメチルシクロヘキサン、２，５−ジメチル−２，５−ジ−（ｔ−ブチルペルオキシ）ヘキサン等が挙げられる。キノイドとしては、ｐ−キノンジオキシム、ｐ，ｐ’−ジベンゾイルキノンジオキシム等が挙げられる。架橋剤の添加量は、エラストマー１００重量部に対して、０．０１〜１０重量部とすることが好ましい。
【００３５】
なお、封止材を形成する際に、例えば、補強剤、増量剤、加工助剤、反応促進剤、加硫促進剤、加硫促進助剤、酸化防止剤、老化防止剤、難燃剤、カップリング剤等の配合剤を添加しても良い。例えば、加工助剤を添加することにより、後述する固相組成物を柔らかくし、加工性を向上することができる。また、無機化合物もより多量に添加できるようになる。加工助剤としては、例えばポリブテンオイル、パラフィン系オイル、パラフィン系ワックス、ナフテン系オイル、脂肪酸、脂肪酸塩等を使用できる。
【００３６】
他にも、封止材を形成する際に、繊維を添加することもできる。繊維の添加により封止材の機械的強度を更に向上させることができる。繊維としては、例えば、ビニロン短繊維、ポリエステル短繊維、ナイロン短繊維等の短繊維が好ましく、特に長さ１〜５ｍｍ程度の短繊維が好ましい。
【００３７】
（封止材）
封止材は、エラストマーに、無機化合物および架橋剤等の配合剤を混練し、加圧成形することにより得られる加硫化物を用いて形成される。加硫化物において、層状構造が剥離された無機化合物は、エラストマー内に含有され均一に分散している。ただし、剥離された層状構造は、混練・加硫工程において一部凝集体を形成する場合がある。本実施形態の無機化合物が、加硫化物において形成する凝集体の大きさは３μｍ以下である。
【００３８】
得られた加硫化物は、電解コンデンサ、キャパシタ、および電池等の蓄電デバイスにおいて封止材として用いると良い。例えば、封止材の表面をテフロン（登録商標）等の樹脂でコーティングしたり、封止材の表面にベークライト等の板を貼り付けると溶媒蒸気の透過性が低減するのでさらに好ましい。ただし、得られた加硫化物の用途は封止材に限定さるものではない。
【００３９】
蓄電デバイスの電解液としては、一般的に用いられている溶媒や電解質が使用できる。例えば、エチレングリコール、エチレンカーボネート、プロピレンカーボネート、ビニレンカーボネート、ブチレンカーボネート、ジメチルカーボネート、エチルメチルカーボネート、ジエチルカーボネート、エチルイソプロピルスルホン、エチルメチルスルホン、エチルイソブチルスルホンなどの鎖状スルホン、スルホラン、３−メチルスルホラン、γ−ブチロラクトン、アセトニトリル、１，２−ジメトキシエタン、Ｎ−メチルピロリドン、テトラヒドロフラン、２−メチルテトラヒドロフラン、１，３−ジオキソラン、ニトロメタン、エチレングリコールジメチルエーテル、エチレングリコールジエチルエーテル、メタノール、クロロホルム、アセトン、テトラヒドロフラン、Ｎ，Ｎ-ジメチルホルムアミド、ジメチルスルホキシドなどの有機溶媒、水、またはこれらの溶媒との混合物を用いることもできる。
【００４０】
［３．無機化合物の製造方法］
上記のような本実施形態の無機化合物の製造方法は、以下の工程を含む。
（１）層状構造を有する層状無機化合物と、両親媒性ポリマーを溶媒に添加し、溶媒を撹拌して層を剥離させる剥離工程
（２）溶媒を真空凍結乾燥させるフリーズドライ工程
（３）フリーズドライ工程により得られた、層が剥離された無機化合物を焼成する焼成工程
【００４１】
（１）剥離工程
剥離工程においては、まず、層状構造を有する層状無機化合物と両親媒性ポリマーを溶媒に添加する。層状無機化合物は、溶媒に対して０．０１〜１０ｗｔ％となるように添加すると良い。この溶液を撹拌すると層状無機化合物が溶媒に分散され、層状無機化合物において層間距離が増大する。そして、両親媒性ポリマーの親水部が、層状無機化合物の各層の表面にインターカレーションする。したがって、無機化合物の層間距離がさらに増大して剥離される。この層が剥離した状態は、両親媒性ポリマーの疎水部によって維持又は拡大される。なお、層状無機化合物が分散した溶媒と、両親媒性ポリマーが分散した溶媒とを混合しても良い。望ましくは、層状無機化合物の分散液に両親媒性ポリマーの分散液を攪拌しながら滴下する。滴下によると、両親媒性ポリマーの親水部が層状無機化合物の各層の表面へインターカレーションし易くなる。
【００４２】
層状無機化合物と両親媒性ポリマーの分散溶液を、撹拌後静置することで層状無機化合物の層状構造が崩れてカードハウス構造が形成される。カードハウス構造においては、層状無機化合物の各層は、他の層から剥離された状態である。撹拌時間を０．５〜５時間程度とし、静置時間を静置無しを含む０〜３時間程度とすることで、層状無機化合物の層間距離を充分に増大した上で、カードハウス構造を形成することができて良い。
【００４３】
（２）フリーズドライ工程
フリーズドライ工程においては、両親媒性ポリマーが付着し、層が剥離された無機化合物が含まれる剥離溶液について、フリーズドライ処理が施される。フリーズドライ処理に先立ち、凍結庫等を用いて大気中−４５℃程度で剥離溶液の予備冷凍を行うと良い。予備冷凍を行うと、フリーズドライ処理において水分が均一に昇華される。予備冷凍を行う時間は、剥離溶液の体積により異なるが、剥離溶液が２５０ｍＬであれば、大気中において例えば２〜３時間程度行う。
【００４４】
予備冷凍された剥離溶液は、フリーズドライ処理において真空凍結乾燥機を用いて真空凍結乾燥される。真空凍結乾燥機の乾燥室において、予備冷凍された剥離溶液は、例えば−４０℃で凍結状態が維持される。凍結と同時に乾燥室が真空排気されることにより、凍結された剥離溶液に含まれる水分および両親媒性ポリマーが昇華され、層が剥離したままの状態で無機化合物が乾燥される。フリーズドライ処理を行う時間は、凍結された剥離溶液の体積により異なるが、厚さ２〜３ｃｍ程度の氷であれば、２〜４日程度行う。以上のようなフリーズドライ工程において、層が剥離された無機化合物が含まれる剥離溶液から、層状無機化合物の各層が回収される。すなわち、層が剥離された無機化合物が回収される。
【００４５】
（３）焼成工程
焼成工程では、フリーズドライ工程により回収された層が剥離された無機化合物について焼成処理を行う。焼成処理は、焼成温度７００〜１０００℃、焼成時間は３〜７時間程度行うことが好ましい。焼成処理を施しておくと、吸湿等により無機化合物が吸水したとしても、剥離された層が凝集して凝集体を形成することが抑制される。なお、フリーズドライ処理では、両親媒性ポリマーの全てが消化せず無機化合物に付着した状態で回収される可能性があるが、焼成処理により両親媒性ポリマーは焼失する。
【００４６】
［４．封止材の製造方法］
以上のようにして形成された無機化合物を用いた封止材の製造方法は、以下の工程を含む。
（１）無機化合物とエラストマーを混練して、固相組成物を生成する混練工程
（２）固相生成物を加圧成形して、加硫化物を生成する加硫工程
【００４７】
（１）混練工程
混練工程では、エラストマーに、無機化合物および架橋剤等が添加され、これらを混練することにより固相組成物が得る。混練手段としては、バンバリミキサーやインターナルミキサー等の密閉式ミキサーおよび２本ロールミル等のオープンロールミルを好適に用いることができる。混練手段としては、他にも、例えばニーダー、一軸押出機、二軸押出機が挙げられる。混練手段は、単独で用いても良いし、複数を組み合わせて利用しても良い。混合時間は、用いる混練手段により異なるが、３０分〜１時間程度混合することで各材料が均一に混合される。混練温度は、２０〜５０℃とすると良い。
【００４８】
（２）加硫工程
加硫工程では、得られた固形組成物を、ＰＥＴ（PolyEthylene Terephthalate）シートの型に入れ、ヒートプレスすることで加硫（架橋）させるとともに板状に加工する。プレスの条件は、温度を１９０℃以上、圧力を１０Ｍｐａ、およびプレス時間を７〜８分とすることが好ましい。なお、ＰＥＴシートの型ではなく、金型に入れて所定の圧力とプレス時間でプレスすることにより加硫させることもできる。加硫工程において得られた板状の加硫化物について、必要に応じて加工を行うことで封止材が形成される。
【００４９】
［５．作用効果］
本実施形態の無機化合物が奏する作用効果は以下の通りである。
（１）本実施形態の無機化合物は、層状構造を有する層状無機化合物において層が剥離されている。
層が剥離された無機化合物をエラストマー等の高分子材料と混合することにより、無機化合物をエラストマーに均一に分散させることができる。このような加硫化物を封止材に用いることで、気体の透過を抑制し、気密性が向上された蓄電デバイスを提供することができる。すなわち、封止材のガスバリア特性を良好とすることができる。
【００５０】
（２）層状無機化合物が、ベントナイトである。
ベントナイトは、層状構造を有するモンモリロナイトを主成分としているため、ベントナイトを用いることで層が剥離された無機化合物を効率的に得ることができる。
【００５１】
また、本実施形態の封止材が奏する作用効果は以下の通りである。
（３）上記の無機化合物が、エラストマーに含有され、エラストマーにおいて無機化合物が形成する凝集体の大きさが、３μｍ以下であることを特徴とする。
【００５２】
層が剥離された無機化合物がエラストマーに含有されると、一部凝集体を形成する場合がある。しかし、本実施形態の無機化合物が形成する凝集体の大きさは３μｍ以下であるため、エラストマーの一部に無機化合物が大きく凝集することがない。エラストマーにおいて大きな凝集体が存在することは、エラストマー内に無機化合物が均一に分散されていないことになる。よって、気体の通り道となる隙間が多数存在する。一方、凝集体の大きさが３μｍ以下の場合、無機化合物はエラストマー内に均一に分散している状態であるため、無機化合物により気体の通りが阻害される。よって、封止材のガスバリア特性を良好とすることができる。
【００５３】
さらに、本実施形態の無機化合物の製造方法が奏する作用効果は以下の通りである。
（４）疎水部の両末端にアミノ基又はアミド基を有するラジカル重合性ビニルモノマーをイオン化したポリマーブロックからなる親水部が結合した両親媒性ポリマーと、層状構造を有する層状無機化合物を溶媒に添加し、溶媒を撹拌して層を剥離させる剥離工程と、剥離工程により得られた、層が剥離された無機化合物が含まれる剥離溶媒を真空凍結乾燥させるフリーズドライ工程と、フリーズドライ工程により得られた、層が剥離された無機化合物を焼成する焼成工程と、を有する。
【００５４】
剥離工程において、疎水部の両末端にアミノ基又はアミド基を有するラジカル重合性ビニルモノマーをイオン化したポリマーブロックからなる親水部が結合した両親媒性ポリマーが添加されることにより、両親媒性ポリマーの親水部が、層状無機化合物の各層の表面にインターカレーションする。これにより、無機化合物の層間距離が増大して剥離され、さらに両親媒性ポリマーの疎水部によって、層が剥離した状態が維持又は拡大される。
【００５５】
この層が剥離された無機化合物が含まれる剥離溶液を真空凍結乾燥することにより、層が剥離された状態で無機化合物を回収することができる。この回収物を焼成することにより、吸湿等により無機化合物が吸水したとしても、層が剥離された状態が維持される。よって、剥離された層が凝集して凝集体を形成することが抑制される。以上より、封止材のガスバリア特性を良好とする無機化合物を提供することができる。
【００５６】
（５）剥離溶媒を、フリーズドライ工程の前に冷凍させる予備冷凍工程をさらに有する。
予備冷凍した剥離溶液にフリーズドライ処理を施すことで、凍結された溶媒に含まれる水分が均一に昇華される。そのため、得られる層が剥離された無機化合物の品質を向上させることができる。
【実施例】
【００５７】
以下、実施例に基づいて本発明をさらに詳細に説明する。なお、本発明は下記実施例に限定されるものではない。
【００５８】
（１）無機化合物の結晶構造解析
無機化合物の結晶構造を解析するために、以下の実施例１および比較例１を作成した。
【００５９】
＜実施例１の無機化合物＞
層状無機化合物としてのモンモリロナイトを、純水１００ｍＬに対して１ｇ添加した。層状無機化合物が添加された溶液を１時間撹拌することで、モンモリロナイトの分散液を得た。更に、この分散液にポリマー溶液を攪拌しながら混合し、剥離液を得た。ポリマー溶液は、ポリイソブチレン（ＰＩＢ）の両端にポリN-(3-ジメチルアミノプロピル）メタクリルアミド（ＰＤＭＡ）が結合した両親媒性ポリマーを、純水１００ｍＬに対して１ｇ添加して得た。
【００６０】
この剥離溶液を大気中−４５℃にて２時間予備冷凍した。予備冷凍後の剥離溶液を、−４０℃にて凍結状態を維持するとともに乾燥室を真空排気することで、真空凍結乾燥を行った。真空凍結乾燥は、２日間に渡り行った。真空凍結乾燥により回収された層が剥離された無機化合物について、８００℃で時間焼成処理を行い、層が剥離された無機化合物を得た。
【００６１】
＜比較例１の無機化合物＞
比較例１の無機化合物としては、製造中に両親媒性ポリマーを添加せず、また剥離工程、フリーズドライ工程及び焼成工程を経ない未処理のモンモリロナイトを用いた。
【００６２】
以上の実施例１および２のモンモリロナイトについて、ＸＲＤ（Ｘ線回折法）による結晶構造解析を行った。ＸＲＤ分析の結果を図２に示す。
【００６３】
図２の比較例１には、７度付近にモンモリロナイトの層間の結晶ピークが観察された。この結晶ピークは、モンモリロナイトを構成する単位層が、規則正しく空間を介して平行に積層されている場合に検出される。比較例１の７度付近のピークの強度が強いことから、積層構造の規則性が強いことが伺えた。一方、実施例１の無機化合物においては、７度付近にピークが検出されなかった。これは、実施例１の無機化合物では、層状構造を有するモンモリロナイトの各層がバラバラに剥離され、層状構造として規則性が失われていることを意味する。すなわち、実施例１の無機化合物は、層が剥離されていることが分かった。
【００６４】
（２）加硫化物の特性評価
上記実施例１および比較例１の無機化合物と、エラストマーとを混合し加硫した際に得られる加硫化物の特性を評価するために、以下の実施例２、比較例２および３を作成した。
【００６５】
＜実施例２＞
ブチルゴム３ｇに対して、実施例１の無機化合物を０．３ｇと、架橋剤としてアルキルフェノールホルムアルデヒド樹脂（品名：タッキロール２０１、田岡化学工業製）を０．２４ｇ混合し、３０℃において二軸混練押出機で３０分間混練し固形組成物を得た。得られた固形組成物をＰＥＴシートの型に入れ、温度１９０℃、圧力１０ＭＰａの条件で、８分プレスして板状の加硫化物を得た。
【００６６】
＜比較例２＞
ブチルゴム３ｇに対して、比較例１のモンモリロナイトを０．３ｇと、架橋剤としてのタッキロール２０１（田岡化学工業製）を０．２４ｇ混合し、３０℃において二軸混練押出機で３０分間混練し固形組成物を得た。得られた固形組成物をＰＥＴシートの型に入れ、温度１９０℃、圧力１０ＭＰａの条件で、８分プレスして板状の加硫化物を得た。
【００６７】
＜比較例３＞
ブチルゴム３ｇに対して、架橋剤としてのタッキロール２０１（田岡化学工業製）を０．２４ｇ混合し、３０℃において二軸混練押出機で３０分間混練し固形組成物を得た。得られた固形組成物をＰＥＴシートの型に入れ、温度１９０℃、圧力１０ＭＰａの条件で、８分プレスして板状の加硫化物を得た。モンモリロナイトを含まない所謂ブランク対照物である。
【００６８】
（ａ）加硫化物の結晶構造解析
実施例２および比較例２の加硫化物について、ＸＲＤ（Ｘ線回折法）による結晶構造解析を行った。ＸＲＤ分析の結果を図３に示す。
【００６９】
図３からも明らかな通り、層状構造を有するモンモリロナイトが混合された比較例２の加硫化物では、７度付近にモンモリロナイトの層間の結晶ピークが観察された。この結晶ピークは、モンモリロナイトを構成する単位層が、規則正しく空間を介して平行に積層されている場合に検出される。比較例２の７度付近のピークの強度が強いことから、積層構造の規則性が強いことが伺えた。一方、層が剥離されたモンモリロナイトか混合された実施例２の加硫化物では、７度付近にピークが検出されなかった。これは、実施例２では、層状構造を有するモンモリロナイトの各層がバラバラに剥離された状態が、加硫化物の状態においても維持されていることを意味する。
【００７０】
（ｂ）加硫化物の透過率測定
上記実施例２、比較例２および３について、波長２００〜１５００ｎｍにおける透過率を分光光度計を用いて測定した。光透過率の測定結果を図４に示す。
【００７１】
図４からも明らかな通り、モンモリロナイトが混合されていないブランク対照物である比較例３では、透過光が検知おされた可視および近赤外の全ての領域において透過率が高かった。次に、層状構造を有するモンモリロナイトが混合された比較例２では、透過光が検知された可視および近赤外の全ての領域において、比較例３と比べて２０％〜４０％程度透過率が低くなった。これは、層状構造を有するモンモリロナイトがエラストマーにおいて凝集した結果、入射光が凝集体により吸収又は散乱された結果と考えられる。
【００７２】
一方、層が剥離されたモンモリロナイトか混合された実施例２では、透過光が検知された可視および近赤外の全ての領域において、比較例３と透過率が同等であった。つまり、モンモリロナイトの層が剥離された状態で混合された実施例２では、層状構造を有するモンモリロナイトが混合された比較例２と比較して、透過率が上昇している。
【００７３】
上記の通り、実施例２では、ブチルゴム３ｇに対して無機化合物が０．３ｇ、すなわち１０％混合されている。熱重量分析の結果より、混合物の加硫工程においてモンモリロナイトは消失せず、加硫化物においてもモンモリロナイトが含まれていることが実証された。この熱重量分析の結果と、上記（ａ）及び（ｂ）の測定結果より、実施例２の加硫化物は、層が剥離されたモンモリロナイトを含む一方、このモンモリロナイトによる凝集体の形成は、製造工程に含まれる剥離工程、フリーズドライ処理工程及び焼成工程の存在と、両親媒性ポリマーの添加とが相俟って、良好に抑制されていることを意味すると考えられる。
【００７４】
（ｃ）加硫化物のＳＥＭ分析
上記実施例２および比較例２について、ＳＥＭ画像にて無機化合物の分散性を確認した。図５に各加硫化物の断面図のＳＥＭ像（×２．００ｋ）を示し、（ａ）が実施例２の結果であり、（ｂ）が比較例２の結果である。
【００７５】
図５からも明らかな通り、層状構造を有するモンモリロナイトを含む比較例２では、モンモリロナイトの凝集体が白く大きな塊として確認され、白く大きな塊の発生によりモンモリロナイトの疎らな領域が多く見られた。一方、層が剥離されたモンモリロナイトを含む実施例２では、比較例２と比べて白い塊は極めて細く、また観察視野全体に均一に分散していた。よって、実施例２では、モンモリロナイトの凝集作用が抑制されていることが伺えた。換言すると、実施例２のＳＥＭ画像は、全体的にザラザラしているように観察され、この質感は、モンモリロナイトがブチルゴム内に均一に分散されていることによるものと考えられた。
【００７６】
（ｄ）加硫化物のＴＥＭ分析
そこで、実施例２について、ＴＥＭ画像にて無機化合物の分散性を確認した、図６に、実施例２の断面図のＴＥＭ像を示す。図６の左側は、ＴＥＭ像（×１０ｋ）であり、右側の２図は左側のＴＥＭ像の部分拡大像（×２００ｋ）である。
【００７７】
図６からも明らかな通り、層が剥離されたモンモリロナイトを含む実施例２では、各層がブチルゴム内に均一に分散していることが分かった。これは、Ａｒｅａ１および２の部分拡大像からも明らかな通り、モンモリロナイトの層状構造を形成していた単位層が剥離された状態で、ブチルゴム内に存在しているからである。Ａｒｅａ２の部分拡大像では、モンモリロナイトの凝集体が黒い点として確認された。ただし、このような凝集体はいずれも３μｍ以下であり、モンモリロナイトがブチルゴム内に均一に分散されることを阻害する程の大きさではなかった。
【００７８】
（ｅ）メタノール透過試験
上記実施例２、比較例２および３について、メタノールの透過度の測定を行った。この試験における透過度は、温度４０℃において揮発したメタノールが加硫化物を通過して放出されてしまうことにより、減少してしまったメタノールの質量（ｇ）を、加硫化物１ｍ２当たりに換算し、また加硫化物の厚み（ｍｍ）による透過し難さを加味して加硫化物の厚みを乗じた値であり、負数をとる値が小さいほど、換言すると絶対値が大きいほど、透過する度合いは高いことになる。なお、透過度の測定については、ＪＩＳＺ０２０８の規格に沿って行われた。図７に、透過度の測定結果を示す。
【００７９】
図７からも明らかな通り、層状構造を有するモンモリロナイトを含む比較例２は、モンモリロナイトを含まない比較例３よりも、加硫化物を通り抜けてしまうメタノールが多く、透過する度合いが高くなった。上記（ｃ）の結果より、比較例２の加硫化物では、モンモリロナイトが凝集体を形成している。そのため、モンモリナイトの疎らな領域が存在し、この疎らな領域ではメタノールが加硫化物を容易に通過してしまうため、透過する度合いが高くなっている。
【００８０】
一方、層が剥離されたモンモリロナイトを含む実施例２では、モンモリロナイトを含まない比較例３よりも透過する度合いが低くなった。上記（ｃ）および（ｄ）の結果より、実施例２の加硫化物では、剥離してバラバラになったモンモリロナイトがブチルゴム内に均一に分散しているために、モンモリロナイトが疎らな領域が極めて少なく、加硫化物内にはモンモリロナイトが綿密に満たされている。すなわち、剥離したモンモリロナイト間の隙間は極めて狭く、メタノールが通り抜け難くなっている。そのため、剥離したモンモリロナイトによりメタノールがブロックされる確率が高まり、加硫化物を通過することが抑制され、透過する度合いが低くなっている。このように、両親媒性ポリマーを添加の上で層が剥離されたモンモリロナイトを含む実施例２は、ガスバリア特性が良好な封止材として機能することが確認された。
【図１】
2019014609.tif 000004
【図２】
2019014609.tif 000005
【図３】
2019014609.tif 000006
【図４】
2019014609.tif 000007
【図５】
2019014609.tif 000008
【図６】
2019014609.tif 000009
【図７】
2019014609.tif 000010